(57)【要約】【課題】水性塗料の使用済み塗料缶から、汎用性の再生プラスチック成形材料を実用製造することができる新規な再生プラスチック成形材料の製造方法を提供すること。【解決手段】使用済みの水性塗料のプラスチック缶（廃棄プラスチック缶）から再生プラスチック成形材料を製造する方法。廃棄プラスチック缶を、ロータリーカッター型の粉砕機１７を用いて水供給下にて粉砕後、該粉砕混合物を、塗料をプラスチック粉砕物から、沈降分離槽３０で沈降分離させて、上方の浮遊プラスチック粉砕物を、脱水機３６で脱水回収して再生プラスチック成形材料とする。【選択図】図２
2008088295.tif 000002
【特許請求の範囲】
【請求項１】
使用済みの水性塗料のプラスチック缶（以下「廃棄プラスチック缶」という。）から再生プラスチック材料を製造する方法であって、
前記廃棄プラスチック缶を、水供給下にて粉砕後、該粉砕混合物を、塗料をプラスチックから沈降分離させて再生プラスチック材料を製造することを特徴とする再生プラスチック成形材料の製造方法。
【請求項２】
前記廃棄プラスチック缶が、本体とともに蓋及び取っ手を含む全体が同一プラスチック材料からなることを特徴とする請求項１記載の再生プラスチック成形材料の製造方法。
【請求項３】
前記プラスチック材料がＰＥ（ポリエチレン）又はＰＰ（ポリプロピレン）であることを特徴とする請求項１又は２記載の再生プラスチック成形材料の製造方法。
【請求項４】
前記廃棄プラスチック缶の粉砕を、固定刃と、回転刃と、該回転刃の先端が摺動する粉砕物排出スクリーンとを備えたロータリーカッター型粉砕機を用いて行うことを特徴とする請求項１、２又は３記載の再生プラスチック成形材料の製造方法。
【請求項５】
前記スクリーンの目開きが６〜３０ｍｍのロータリーカッター型粉砕機を用い、回転刃の回転数３０〜２０００min-1で、前記廃棄プラスチック缶の粉砕を行うことを特徴とする請求項４記載の再生プラスチック成形材料の製造方法。
【請求項６】
請求項１〜５で製造した再生プラスチック成形材料を用いて水性塗料プラスチック缶を射出成形することを特徴とする水性塗料プラスチック缶の成形方法。
【請求項７】
バージンプラスチック材料１００質量部に対して前記再生プラスチック成形材料を１〜３０質量部混合して射出成形することを特徴とする請求項６記載の水性塗料プラスチック缶の成形方法。
【発明の詳細な説明】
【技術分野】
【０００１】
本発明は、水系塗料用プラスチック缶から再生プラスチック成形材料を製造する新規な方法に関する。
【背景技術】
【０００２】
従来、水系塗料の塗料缶は、ブリキ缶等のスチール缶が主流であった。ブリキ缶は錫めっき品であるため、錫汚染に考慮する必要があり、かつ、錆が発生し、さらには、重量的にも問題があった。また、使用済み缶は、搬送する際、嵩張るという問題点があった。
【０００３】
このため、塗料缶の一部が蓋付き・取っ手付きプラスチック缶に代用されつつある。
当該プラスチック缶を再利用するためには、綺麗に内側を洗浄する必要があり、非常に工数が嵩んだ。このため、プラスチック缶を破砕して、再利用することが考えられる。
【０００４】
しかし、使用済みプラスチック缶には、相当量の塗料が付着しているため、粉砕後、付着塗料を除去しない状態では、一般の成形用プラスチック材料としては、殆ど利用できないとされていた。
【０００５】
ちなみに、特許文献１の段落０００４・０００５には、ポリプロピレン製の塗装バンパーの例であるが、下記概要の記載がある。
【０００６】
バンパーを直径数ｍｍ程度に粉砕し、不純物を除去、洗浄を行った後、溶融押出の際に安定剤を添加するとともに、ろ過することによって塗膜を除去し、押し出された樹脂をペレット化する方法が提案されている。しかし、上記方法によるペレット材（再生プラスチック成形材料）は、一般にバージンに対して、約５％以下の割合でしか混合できないという問題点がある。
【０００７】
このため、付着塗料をプラスチックから除去する必要があるが、本発明者らは、水性塗料の塗料缶を、汎用性の再生プラスチック成形材料とする方法は寡聞にして知らない。
【０００８】
なお、前記特許文献１には、前記問題点を解決するために、下記構成の塗装ポリプロピレン系樹脂製バンパーの再生方法が提案されている（特許請求の範囲等参照）。
【０００９】
「塗装ポリプロピレン系樹脂製バンパーを０．１〜１０ｍｍの大きさに粉砕し、粉砕物を界面活性剤溶液中で攪拌した後静置し、しかる後浮遊部分を回収し、乾燥することを特徴とする塗装ポリプロピレン系樹脂製バンパーの再生方法。」
【特許文献１】特開平５−１５５８１０号公報
【発明の開示】
【発明が解決しようとする課題】
【００１０】
本発明は、上記に鑑みて、上記特許文献等に記載されていない、使用済みの水性塗料のプラスチック缶から、汎用性の再生プラスチック成形材料を実用製造することができる新規な再生プラスチック成形材料の製造方法を提供することにある。
【課題を解決するための手段】
【００１１】
本発明は、上記課題を下記構成により解決するものである。
【００１２】
使用済みの水性塗料のプラスチック缶（以下「廃棄プラスチック缶」という。）から再生プラスチック成形材料を製造する方法であって、
前記廃棄プラスチック缶を水供給下にて粉砕後、該粉砕混合物を、塗料をプラスチックから沈降分離させて再生プラスチック材料を製造することを特徴とする。
【００１３】
従来、水性塗料は、本来的に水溶性乃至水分散系（エマルション）であるため水を用いた比重分離は不可能視されていた。しかし、本発明者らが、使用済み水性塗料のプラスチック缶（プラスチック缶の内部に水性塗料が付着している。）は、水供給下にて（散水しながら）粉砕することにより、モミ洗い的に水性塗料がプラスチック粉砕物から剥離し、さらに、該水分散系の粉砕混合物は、塗料を沈降分離（水性塗料の塗膜成分が沈降する。）ができることを知見して、本発明に想到した。水性塗料とプラスチック缶を良好（効率的）に分離できるため、本発明の再生プラスチック材料は、もとの水性塗料プラスチック缶の成形材料としては勿論、他の成形品の成形材料としても使用可能なことが期待できる。
【００１４】
上記構成において、前記廃棄プラスチック缶が、本体とともに蓋及び取っ手を含む全体が同一プラスチック材料からなるものを使用することが望ましい。
【００１５】
本発明の方法を、破棄プラスチック缶を本体とともに蓋及び取っ手を含む全体を同一プラスチック材料で成形したものに適用すれば、廃棄プラスチック缶から取っ手を除去する手間、缶本体と蓋体とを分別する手間が不要となり、再生プラスチック成形材料の製造効率（生産性）がさらに向上する。
【００１６】
上記各構成において、前記プラスチック材料がＰＥ（ポリエチレン）又はＰＰ（ポリプロピレン）であることが望ましい。
【００１７】
プラスチック材料をＰＥ（通常、高密度・中密度ＰＥ）又はＰＰとすることにより、他のＰＥＴ等の極性プラスチックに比して、粉砕時の塗料の剥離性（水性塗料が極性材料からなりＰＥやＰＰは非極性材料）が良好で、さらには、水を用いた比重差（ＰＥ：0.92〜0.96)による沈降分離効率も良好となる。
【００１８】
上記各構成において、前記廃棄プラスチック缶の粉砕を、固定刃と、回転刃と、回転刃の先端が摺動する粉砕物排出スクリーンとを備えたロータリーカッター型粉砕機を用いて行なうことが望ましい。
【００１９】
上記構成において、通常、前記スクリーンの目開きが６〜３０ｍｍのロータリーカッター型粉砕機を用い、回転刃の回転数１００〜２００min-1で、前記廃棄プラスチック缶の粉砕を行なう。
【００２０】
上記各構成で製造した再生プラスチック成形材料は、各種成形品の成形用材料とすることができるが、当該再生プラスチック成形材料を用いて、水性塗料プラスチック缶を射出成形することが望ましい。
【００２１】
同一成形品に使用するため、プラスチック成形材料の再調製（例えば他の薬剤の添加）が不要となる。
【００２２】
上記構成において、バージンプラスチック材料１００質量部に対して再生プラスチック成形材料を１〜３０質量部混合することが望ましい。
【００２３】
バージンプラスチック材料に対して再生プラスチック成形材料を、所定比率内で混合することにより、再度、繰り返し、再生プラスチック成形材料の原料とすることができる。
【発明を実施するための最良の形態】
【００２４】
以下、本発明の各構成（発明特定事項）について、詳細に説明をする。なお、以下の説明で配合単位「部」、「％」及び配合比は、特に断らない限り質量単位とする。
【００２５】
本発明は、使用済みの水性塗料のプラスチック缶（以下「廃棄プラスチック缶」という。）から再生プラスチック成形材料を製造する方法に係る。図１に本体１２とともに、蓋１４及び取っ手１６もオールプラスチックとした水性塗料用プラスチック缶を示す。
【００２６】
ここで、水性塗料とは、熱可塑性合成樹脂系のエマルションタイプないしサスペンションタイプを挙げることができる。より具体的には、アクリルエマルション系やアクリルアミド系を挙げることができ、粉砕効率やプラスチック基材からの水存在下での粉砕時における剥離性の見地からは、相対的に伸び（JIS A 6909:「建築仕上塗材」における伸試験
）が小さいものが望ましい。例えば、塗膜破断伸び：１〜３０％、望ましくは１〜１０％とする。但し、塗料の種類によっては、伸びが大きくても、剥離可能であれば。本発明は適用可能である。
【００２７】
そして、水性塗料の平均的な付着量は、例えば、蓋付き・取っ手全てＰＥ製とした、１８ＬのＰＥ缶の場合、規格総重量８１０ｇ（本体：６０５ｇ＋蓋：１８０ｇ＋取っ手：１５ｇ）について、約８０〜１００ｇであることを確認している。
【００２８】
プラスチック缶の成形材料は、ポリエステル（ＰＥＴ）等の極性プラスチックでもよいが、通常、ポリエチレン（ＰＥ）やポリプロピレン（ＰＰ）等のポリオレフィン系樹脂とする。これらは、軽量（比重が１以下）であり、また、極性塗料塊と剥離が容易であり、さらには、水存在下での沈降分離が容易なためである。これらのうちでＰＥが、最も極性が低いため望ましい。
【００２９】
そして、上記廃棄プラスチック缶の粉砕は、特に、水供給下（シャワーリング乃至垂れ流し）で粉砕できれば、特に限定されず、ロータリーカッタータイプ等を使用可能である。
【００３０】
ロータリーカッタータイプの粉砕機１７の一例を図２に示す（「化学工学協会編「化学工学便覧  改定四版」（昭５３−１０−２５）丸善、ｐ1293、図17・36参照）その構成は、下記の如くである。
【００３１】
円形の粉砕バレル１８に回転刃（回転ナイフ）２０が、その先端が粉砕バレル１８の内壁を摺動するように取り付けられるとともに、粉砕バレル１８の斜め上側半分（図例では４５°傾斜）が砕料投入口（ホッパー）２２とされるとともに、斜め下側半分がスクリーン（篩い網）２４とされている。そして、該スクリーン２４の両側に固定刃（固定ナイフ）２６、２６が取り付けられている。
【００３２】
プラスチックの粉砕は、主として回転刃２０と固定刃２６との間に発生する剪断力により行われる。砕料投入口２２から投入されたプラスチック片は、スクリーンを通過して排出される。このとき、水を供給しながら行なう。水の供給（散水ノズル２８により行う。）は、塗料のプラスチック材からの剥離、及び、粉砕バレル内の粉砕エネルギーの昇温によるプラスチックの軟化による破砕能低化を防止するためである。
【００３３】
なお、砕料（廃棄プラスチック缶）は、砕料投入口２２へそのまま投入可能な大きさであれば、そのまま投入する。そうでない場合は、３０ｃｍ前後の大きさに粗砕（一次破砕）して砕料投入口へ投入する。
【００３４】
こうして、スクリーン２４を通過した粉砕プラスチック／塗料／水混合物（原料）は、
図３に示す如く、沈降分離槽３０の供給部に連続的に落下（流下）供給させる。この原料（水分散体）の沈降分離槽３０への供給は、粉砕バレル１８の砕製物出口３２から、沈降分離槽３０への原料供給シュート３３を介して行う。直接落下させてもよいが、その場合は、沈降分離槽３０の液面が撹乱されて沈降分離効率が低化するおそれがある。
【００３５】
また、供給原料（水分散体）は、静置して塗料等を粉砕プラスチックから沈降分離させてもよい。しかし、本実施形態では、下記のような、沈降分離槽及び脱水機３６を用いて粉砕プラスチックの分離回収操作をすることが望ましい。
【００３６】
沈降分離槽３０は、供給側３０ａから排出側（溢流部）３０ｂとを備え、供給側から排出側への流れに沿って複数の散水ノズル３４が配設されている。そして、該沈降分離槽３０の溢流部３０ｂと脱水機３６との間には、穴明きシュート３８が配されている。なお、沈降分離槽３０の流れ方向長さは、５〜３０ｍとする。
【００３７】
そして、沈降分離槽３０へ連続供給される原料は、上方からの散水を受けながら沈降分離槽３０を溢流部３０ａへ水流れにより移動する。当該移動中に、粉砕プラスチックに残存付着している塗料・ごみ等が散水（シャワー力）により除去されて、溢流部３０ｂから穴明きシュート３８を介して脱水機（図例では遠心型）３６へ供給される。沈降分離した塗料（泥状物）は、底部の排泥口３０ｃから排泥される。また、沈降分離槽３０及び脱水機３８からの排水は、ポンプにより粉砕機１７の散水ノズル２８に戻して、供給水として循環使用する。
【００３８】
なお、本実施形態では，脱水機３６の脱水カゴ３７への被脱水物の供給は、真空吸引ダクト３５Ａ、３５Ｂを用いた真空吸引による空気輸送であるが、上方から落下供給させてもよい。
【００３９】
こうして回収した粉砕プラスチックは、大きさが、２０ｍｍアンダーから６ｍｍアンダーであり、再生プラスチック材料としてそのまま使用可能である。適宜、リペレット化してもよい。
【００４０】
通常、バージン成形材料に、１〜３０％、望ましくは、５〜１５％の範囲で混合して射出成形材料とする。この範囲の混入率とした場合、２０回程度まで、再生使用可能となる。
【実施例】
【００４１】
本発明の効果を確認するために行った実施例について説明をする。
【００４２】
なお、使用した塗料缶は、前述の規格総重量８１０ｇの高密度ＰＥ製のものを使用した。
【００４３】
そして、使用済み塗料缶１０缶の合計重量は、８９００ｇであった。
【００４４】
水性塗料（「ナチュラルトーン」菊水化学社製）の使用済み蓋付き塗料缶１０缶（合計８９００ｇ）を、下記条件に従って、粉砕後、得られた粉砕プラスチック／塗量混合水系分散体を、沈降分離槽に供給して、シャワー水を供給しながら３０秒から１分の範囲で通過させて、塗料を沈降分離させ、溢流排出後、脱水してプラスチック粉砕物（７７００ｇ）を回収した。
【００４５】
この結果から、プラスチック粉砕物の合計量は、略、未使用使用済み塗料缶1０缶の合計量（付着塗料を殆ど剥離分離できたことを確認した。
【００４６】
使用粉砕機：ロータリーカッター式「Ｖ−４２０」
回転刃回転数：５００min-1
破砕時間：５min
投入水量：２０Ｌ
そして、こうして調製した再生ＰＥ成形材料をバージンＰＥ成形材料１００部に対して１０部となるように混合して、同規格の水性塗料用プラスチック缶（ペイル缶）を射出成形した。
【００４７】
射出成形条件は、１９０〜２２０℃×１５０ＭＰａ、サイクル時間：３０秒とした。
【００４８】
バージンＰＥと変わらない外観・強度のＰＥ塗料缶が得られた。
【図面の簡単な説明】
【００４９】
【図１】水性塗料用のプラスチック缶の一例を示す分解斜視図である。
【図２】本発明の再生プラスチック成形材料の製造方法に使用するプラント図の一例を示すモデル図である。
【図３】ロータリーカッター型粉砕機の拡大モデル断面図である。
【符号の説明】
【００５０】
１２    廃棄プラスチック缶本体
１４    プラスチック缶蓋体
１６    プラスチック缶取っ手
１７    ロータリーカッター（粉砕機）
３０    沈降分離槽
３６    脱水機
【図１】
2008088295.tif 000003
【図２】
2008088295.tif 000004
【図３】
2008088295.tif 000005